(57)【要約】【課題】食品容器の蓋材としての使用できる本質的にデッドホールド性を保有するとともに、生産性に優れ蓋材を工業的に安定して供給できる蓋材用樹脂積層フィルム、この樹脂積層フィルムを用いた蓋材を提供することを目的としている。【解決手段】結晶化速度の異なる樹脂組成物からなるフィルム状をした少なくとも２つの樹脂層が結晶化速度の順に積層され、かつ、熱処理温度における隣接する樹脂層の結晶化速度比が１：６〜１：１００である蓋材用樹脂積層フィルムの、結晶化速度の遅い側の面にヒートシール層を設けるようにした。【選択図】      なし【特許請求の範囲】
【請求項１】
結晶化速度の異なる樹脂組成物からなるフィルム状をした少なくとも２つの樹脂層が結晶化速度の順に積層され、かつ、熱処理温度における隣接する樹脂層の結晶化速度比が１：６〜１：１００であることを特徴とする蓋材用樹脂積層フィルム。
【請求項２】
請求項１に記載の蓋材用樹脂積層フィルムの結晶化速度の遅い側の面にヒートシール層を備えていることを特徴とする蓋材。
【発明の詳細な説明】
【技術分野】
【０００１】
本発明は、蓋材用樹脂積層フィルム、この樹脂積層フィルムを蓋材として用いた容器に関する。
【背景技術】
【０００２】
ミルクポーションやカップ麺等のインスタント食品用容器の場合、容器本体の開口部を塞ぐ蓋材には、デッドホールド性やガスバリアー性が要求される。
従来、このような蓋材としては、アルミニウム箔、アルムニウム箔と樹脂フィルムや紙基材との積層品が用いられてきた。
しかし、製品安全性確保の一環として、上記食品の高感度金属検知機による全数検査が
必須になってきてアルミニウム箔の使用が敬遠されるようになってきた。
【０００３】
ところで、蓋材からアルミニウム箔を無くした場合、ガスバリアー性についてはセラミック蒸着フィルムやその他のバリアー素材で補うことが出来るが、デッドホールド性については付与することは大きな問題として残る。
【０００４】
そこで、一部には蓋材にデッドホールド性を期待せず開口部の設計を新しくして対応する動きもある（たとえば、特許文献１）。
しかしながら、このような開口部設計での対応の場合、採用される容器の食品分野に限界がある。
【０００５】
一方、蓋材の構成に用いる紙の裏面に浅い切れ目（所謂ハーフカット）を入れて、蓋材を曲げ易くしデッドホールド性を確保しようとすることが提案されている（たとえば、特許文献２）。
しかしながら、この場合本質的なデッドホールド性ではないことは明らかである。
【０００６】
また、積層ポリエステルフィルムの面配向係数を規定することによってデッドホールド性を持たせようとする考え方もある（たとえば、特許文献３）。
しかしながら、この場合、積層に使用されるポリエステルが限定されるため、生産性の点で問題があり、実用的でない。
【０００７】
【特許文献１】特開2006-096355号公報
【特許文献２】特開2006-137490号公報
【特許文献３】特開2004-314603号公報
【発明の開示】
【発明が解決しようとする課題】
【０００８】
本発明は、上記事情に鑑みて、食品容器の蓋材としての使用できる本質的にデッドホールド性を保有するとともに、生産性に優れ蓋材を工業的に安定して供給できる蓋材用樹脂積層フィルム、この樹脂積層フィルムを用いた蓋材を提供することを目的としている。
【課題を解決するための手段】
【０００９】
上記目的を達成するために、本発明の蓋材用樹脂積層フィルムは、結晶化速度の異なる樹脂組成物からなるフィルム状をした少なくとも２つの樹脂層が結晶化速度の順に積層され、かつ、熱処理温度における隣接する樹脂層の結晶化速度比が１：６〜１：１００であることを特徴としている。
本発明において、結晶化速度は、結晶化の進む過程で試料の収縮量（体積）が１／２に達する時間の逆数を意味する。
また、収縮量は、密度（ＪＩＳ Ｋ７１１２「プラスチック−非発泡プラスチックの密度及び比重の測定方法」Ｄ法（密度こうばい管）に準拠」）の逆数を単位重量当たりの容積とし、その変化として求めることが出来る。
【００１０】
本発明の蓋材用樹脂積層フィルムは、各樹脂層が、フィルムの厚み方向の一方から他方に向かって結晶化速度が大きくなるあるいは小さくなるように積層されていれば、各樹脂層を構成する樹脂は、特に限定されないが、比較的結晶化速度の速い部類として結晶核剤添加ポリエチレンテレフタレート（たとえば、東洋紡績株式会社製Ｃ−ＰＥＴ原反）、Ｔダイを
用いた押出法で製膜した未結晶ポリブチレンテレフタレート、キャストポリプロピレン（ＣＰＰ）、ポリ乳酸（ＰＬＡ）、未結晶ナイロン６等が挙げられる。
一方、比較的結晶化速度の遅い部類として未結晶ポリエチレンテレフタレート（たとえば、東洋紡績株式会社製Ａ−ＰＥＴ）、未結晶ナイロンＭＸＤ−６、インフレーション法を用い
て製膜された半結晶化ポリブチレンテレフタレート、延伸ポリプロピレン（ＯＰＰ）、延伸ポリエチレンテレフタレート（たとえば、東洋紡績株式会社製セラミック蒸着Ｏ−ＰＥＴエコ
シアール）、延伸ポリブチレンテレフタレート、延伸ナイロンフィルム等の、大方の結晶化が既に成し遂げられたフィルム類が挙げられ、これらのうち、より結晶化の遅いグループとして、インフレーション法を用いて製膜された半結晶化ポリブチレンテレフタレート、延伸ポリプロピレン（ＯＰＰ）、延伸ポリエチレンテレフタレート（たとえば、東洋紡績株式会社製セラミック蒸着Ｏ−ＰＥＴエコシアール）、延伸ポリブチレンテレフタレート、延
伸ナイロンフィルム等大方の結晶化が既に成し遂げられたフィルム類が挙げられる。
また、非結晶性ポリエチレンテレフタレート（共重合ＰＥＴ）、ポリスチレン（ＰＳ）、ポリ塩化ビニル（ＰＶＣ）等の元来結晶になり難いポリマーからのフィルムは特に結晶化速度の遅い部類である。
【００１１】
なお、隣接する樹脂層の結晶化速度の比は、１：６〜１：１００（好ましくは１：３０〜１：１００）に限定されるが、その理由は、隣接する樹脂層の結晶化速度の比が１：６より小さい、一方の樹脂層の結晶化速度が他方の樹脂層の結晶化速度の６倍未満であると、充分なデッドホール性が得られないという問題があり、１：１００を超えると、すなわち、一方の樹脂層の結晶化速度が他方の樹脂層の結晶化速度の１００倍を超えると、デッドホール性を制御出来ないという問題があるためである。
また、本発明において、熱処理温度とは、デッドホールド性を付与する際の熱処理温度であって、樹脂層の組み合わせによって適宜決定され、特に限定されないが、１００℃〜２００℃の実質工業的に採用可能な熱処理温度が挙げられる。
【００１２】
本発明の蓋材用樹脂積層フィルムの厚さは、特に限定されないが、２０μｍ〜２００μｍが好ましい。すなわち、蓋材用樹脂積層フィルムの厚さが２０μｍ未満にするには、各々のフィルムの厚みが薄すぎて工業的でない。また、２００μｍを超えると後に触れるように他の物質例えば紙と張り合わせた時蓋材として重厚すぎるし、積層に使うフィルムが厚くなり過ぎると自身の剛性の故にデッドホールド性が発現出来難い可能性がある。
本発明の蓋材用樹脂積層フィルムの製造方法は、特に限定されず、各樹脂層となる樹脂を共押出して積層する方法、予め成型した各樹脂層となるフィルムを、接着剤を介してドライラミネートする方法等が挙げられる。また、熱圧着のみでも構わないが、ラミネート加工によりさらに接着強度を上げるようにしても構わない。
【００１３】
本発明の蓋材は、本発明の蓋材用樹脂積層フィルムの結晶化速度の遅い側の面にヒートシール層を備えていることを特徴としている。
ヒートシール層は、特に限定されないが、たとえば、酸素バリアー性を有するイージーピール剤付きフィルム（たとえば、クレハ  エクステック（株）製ペア・フレックス）を蓋材用樹脂積層フィルムに積層して形成することが好ましい。
【００１４】
また、本発明の蓋材は、たとえば、印刷した紙と本発明の蓋材用樹脂積層フィルムとを貼り合わした後シーラントをコートすることで作製することが出来る。
更に、本発明の蓋材は、本発明の蓋材用樹脂積層フィルムを用いるほかは、様々な素材と組み合わせて蓋材とすることを妨げるものではない。
【００１５】
蓋材の厚さは、特に限定されず、蓋材用樹脂積層フィルムの種類や、各樹脂層個々の厚さなどを考慮し、適宜決定される。
【００１６】
この蓋材は、以下のようにして容器の蓋として用いられる。
すなわち、蓋材を容器の開口部とほぼ同じかすこし大きく裁断して蓋を形成するとともに、この蓋のヒートシール層を容器の開口端面に加熱接着させる。
【００１７】
また、本発明にかかる蓋材のデッドホールド性の発現は、蓋材を加熱処理後、裁断して得た蓋を容器にヒートシールする際の加熱或いはヒートシール後の加熱処理をなされた蓋材の一部を剥がした時、結晶化速度の速い側の樹脂層を内側に蓋がカールすることでなされる。
この蓋材の加熱処理は、ヒートシール前に施しても蓋材のデッドホールド性の発現はなされるが、印刷加工やヒートシール加工時の作業性を考慮した場合ヒートシール加工時やヒートシール後の加熱処理が有効である。
【発明の効果】
【００１８】
本発明にかかる蓋材用樹脂積層フィルムは、以上のように、結晶化速度の異なる樹脂組成物からなるフィルム状をした少なくとも２つの樹脂層が結晶化速度の順に積層され、かつ、熱処理温度における隣接する樹脂層の結晶化速度比が１：６〜１：１００であるので、デッドホールド性に優れ、意匠性、食品衛生安全性等の機能を満足した食品容器の蓋に適した蓋材を生産性良く得ることができる。
【００１９】
しかも、アルミニウム箔を使用しなくてもよいため、高感度金属検査装置が蓋によって誤動作することもなくなる。
また、樹脂フィルムだけで蓋を製造することができるので、リサイクル性にも優れたものとすることができる。
【００２０】
また、本発明の蓋材は、本発明の蓋材用樹脂積層フィルムの結晶化速度の遅い側の面にヒートシール層を備えているので、ヒートシールによって容易に容器の開口部を封止することができる。
【発明を実施するための最良の形態】
【００２１】
以下に、本発明の実施例を詳しく説明する。
（実施例１）
厚み２５μｍの核剤としてＬＬＤＰＥ（直鎖状低密度ポリエチレン）を３％含有したポリエチレンテレフタレートフィルム（東洋紡績（株）製Ｃ−ＰＥＴ原反、１４０℃での結晶化速度  ９．３（１／ｍｉｎ．）、以下「フィルムＡ」と記す）と、 厚み２５μｍの非結晶ポリエチレンテレフタレートフィルム（東洋紡績（株）製Ａ−ＰＥＴ、１４０℃での結晶化速度０．３（１／ｍｉｎ．）、以下「フィルムＢ」と記す）とを、厚み５μｍのウレタン系接着剤（東洋モートン(株)製のＡＤ−５８５）をバインダーとしてドライラミネート加工して厚み５５μｍの積層フィルムを得た。
この積層フィルムを８０ｍｍΦの円形に切りとって、１４０℃で２分間加熱すると、フィルムＡ側を内側に、ＭＤ（流れ）方向に直径３ｍｍのカールが３重に発現した。このカールを常温の状態で引き伸ばしても手を離すと元のカール状態に戻った。
この蓋材は使用後ＰＥＴ樹脂としての再資源化が可能である。
【００２２】
（実施例２）
厚み５０μｍのＴダイ押し出し後急冷して得た実質的に透明なポリブチレンテレフタレートフィルム（未結晶ＰＢＴ、１４０℃での結晶化速度  ５．０（１／ｍｉｎ．）、以下「フィルムＣ」と記す）と インフレーション法で製膜した厚み３０μｍの白濁した半結晶化ポリブチレンテレフタレートフィルム（半結晶ＰＢＴ、１４０℃での結晶化速度  ０．０５（１／ｍｉｎ．）、以下「フィルムＤ」と記す）とを、厚み１０μｍのウレタン系接着剤（東洋モートン(株)製のＡＤ−５８５）をバインダーとしてドライラミネート加工して厚み９０μｍの積層フィルムを得た。
この積層フィルムを８０ｍｍΦの円形に切りとって、１４０℃で２分間加熱すると、フィルムＣ側を内側に、ＭＤ（流れ）方向にカールして６ｍｍΦの円筒が発現した。
このカールを常温の状態で引き伸ばしても手を離すと元の円筒カール状態に戻った。
【００２３】
（実施例３）
厚み２５μｍの「フィルムＢ」と、 厚み２５μｍの「フィルムＤ」とを、厚み５μｍのウレタン系接着剤（東洋モートン(株)製のＡＤ−５８５）をバインダーとしてドライラミネート加工して厚み５５μｍの積層フィルムを得た。
この積層フィルムを８０ｍｍΦの円形に切りとって、１４０℃で２分間加熱すると、フィルムＢ側を内側に、ＭＤ（流れ）方向に円筒状のカールが発現した。
このカールを常温の状態で引き伸ばしても手を離すと元の円筒カール状態に戻った。
【００２４】
（実施例４）
厚み１５μｍのナイロン６フィルム（１２０℃における結晶化速度２．５（１／ｍｉｎ．）、以下、「フィルムＥ」と記す）と、厚み１５μｍのナイロンＭＸＤ−６フィルム（東洋紡績（株）製ハーデンフィルムＭＸ  Ｎ３１９０、１２０℃における結晶化速度は０．１９（１／ｍｉｎ．）以下、「フィルムＦ」と記す）とを、厚み３μｍのドライラミネート用接着剤（東洋モートン(株)製のＴＭ−５９３）をバインダーとしてドライラミネート加工して厚み３３μｍの積層フィルムを得た。
この積層フィルムを８０ｍｍΦの円形に切りとって、１２０℃で２分間加熱すると、フィルムＥ側を内側に、ＭＤ（流れ）方向に円筒状のカールが発現した。
このカールを常温の状態で引き伸ばしても手を離すと元の円筒カール状態に戻った。
この蓋材は使用後ナイロン樹脂としての再利用が見込まれる。
【００２５】
（比較例１）
厚み１２μｍの延伸ポリエチレンテレフタレートフィルム（東洋紡績（株）製Ｏ−ＰＥＴ、１４０℃における結晶化速度ほぼ０．１（１／ｍｉｎ．）と厚み５０μ「フィルムＢ」とを、厚み８μｍのウレタン系接着剤（東洋モートン(株)製のＡＤ−５８５）をバインダーとしてドライラミネート加工して厚み７０μｍの積層フィルムを得た。
この積層フィルムを８０ｍｍΦの円形に切りとって、加熱処理したら、フィルムＢ側を内側に、ＭＤ（流れ）方向にカールが発現した。しかし、このカールは円筒状にはならなかった。
【００２６】
上記実施例１〜４および比較例１から、一方の樹脂層の結晶化速度が、他方の樹脂層の結晶化速度の６倍以上であれば、良好なデッドホールド性を確保できることがわかる。
【産業上の利用可能性】
【００２７】
本発明にかかる蓋材用樹脂積層フィルムおよび蓋材は、カップ入りインスタント麺、カップ入りスープ、等のデッドホールド性が要求される食品用容器の蓋や、ミルクポーション等の蓋を製造するのに好適に用いられる。
更に金属を使わないため、同種類の素材を選択すれば、再資源としての活用も可能で
ある。